(57)【要約】【課題】光沢性と高温放置後の変色抑制とを両立したインク組成物、及び当該インク組成物を含むインクカートリッジを提供することを目的とする。【解決手段】本発明は、Ｃ．Ｉ．ピグメントオレンジ２４２と、水性媒体と、疎水性モノマーと親水性モノマーとの共重合樹脂と、ウレタン樹脂と、を少なくとも含むインク組成物を提供する。【選択図】なし【特許請求の範囲】
【請求項１】
Ｃ．Ｉ．ピグメントオレンジ２４２と、水性媒体と、疎水性モノマーと親水性モノマーとの共重合樹脂と、ウレタン樹脂と、を少なくとも含むインク組成物。
【請求項２】
前記共重合樹脂が、スチレン−（メタ）アクリル酸共重合樹脂、スチレン−メチルスチレン−（メタ）アクリル酸共重合樹脂、又はスチレン−マレイン酸共重合樹脂、（メタ）アクリル酸−（メタ）アクリル酸エステル共重合樹脂、又はスチレン−（メタ）アクリル酸−（メタ）アクリル酸エステル共重合樹脂の少なくともいずれかである、請求項１記載のインク組成物。
【請求項３】
前記ウレタン樹脂が、ウレタン結合及び／又はアミド結合と、酸性基と、を有する、請求項１又は２記載のインク組成物。
【請求項４】
浸透剤として、１，２−アルカンジオール類を含む、請求項１〜３の何れかに記載のインク組成物。
【請求項５】
浸透剤として、両末端アルカンジオール類を含む、請求項１〜３の何れかに記載のインク組成物。
【請求項６】
界面活性剤として、アセチレングリコール類、ポリシロキサン類を１種又は２種以上含む、請求項１〜５の何れかに記載のインク組成物。
【請求項７】
前記ポリシロキサン類は、下記一般式で表されるポリオルガノシロキサンである、請求項６記載のインク組成物。
【化１】
2009197141.tif 000007
（式中、Ｒは水素原子またはメチル基を表し、ａは７〜１３の整数を表し、ｍは２〜７７０の整数を表し、ｎは１〜５の整数を表す。）
【請求項８】
前記ポリシロキサン類は、下記一般式で表されるポリオルガノシロキサンである、請求項６記載のインク組成物。
【化２】
2009197141.tif 000008
（式中、Ｒは水素原子またはメチル基を表し、ａは２〜１１の整数を表し、ｍは２〜５０の整数を表し、ｎは１〜５の整数を表す。）
【請求項９】
請求項１〜８の何れかに記載のインク組成物を含むインクカートリッジ。
【発明の詳細な説明】
【技術分野】
【０００１】
本発明は、インク組成物に関し、特に、光沢性と高温放置後の変色抑制とを両立できるインク組成物に関する。
【背景技術】
【０００２】
従来、Ｃ．Ｉ．ピグメントオレンジ４３（以下、ＰＯｒ４３ということがある）を顔料として含んだインク組成物が提案されている。ＰＯｒ４３を含むインク組成物はオレンジ領域の発色性に優れる。
【０００３】
しかしながら、ＰＯｒ４３はアルカンジオール類やエーテル類の溶媒と共存する液体組成物において、７０℃で１週間放置するなどの高温放置によって変色するという課題があった。
【０００４】
レジンコート・メディアにおいて、光沢を向上させるには、表面張力を低下させる能力の高い、極性溶媒、例えばトリエチレングリコールモノブチルエーテルや１，２−ヘキサンジオールを含有する必要がある。特に、１，２−ヘキサンジオールは表面張力を低下させる能力が高く、優れた光沢を発現する。
しかしながら、このような極性溶媒は特定の構造を有する顔料を侵すことがあり、特にＰＯｒ４３のようなフルオレン系骨格の顔料種は高温放置後の変色が著しい。
【発明の開示】
【発明が解決しようとする課題】
【０００５】
そこで、本発明は、光沢性と高温放置後の変色抑止とを両立できるインク組成物を提供することを目的の一つとする。
【０００６】
また、本発明は、上記の優れたインク組成物を含むインクカートリッジを提供することを他の目的とする。
【課題を解決するための手段】
【０００７】
本発明者らは、鋭意研究を重ねた結果、Ｃ．Ｉ．ピグメントオレンジ２４２と、水性媒体と、疎水性モノマーと親水性モノマーとの共重合樹脂と、ウレタン樹脂と、を少なくとも含むインク組成物が、光沢性と高温放置後の変色抑制との両立に優れることを見出し、本発明を完成するに至った。
【０００８】
すなわち、本発明は、（１）Ｃ．Ｉ．ピグメントオレンジ２４２と、水性媒体と、疎水性モノマーと親水性モノマーとの共重合樹脂と、ウレタン樹脂と、を少なくとも含むインク組成物；（２）前記共重合樹脂が、スチレン−（メタ）アクリル酸共重合樹脂、スチレン−メチルスチレン−（メタ）アクリル酸共重合樹脂、又はスチレン−マレイン酸共重合樹脂、（メタ）アクリル酸−（メタ）アクリル酸エステル共重合樹脂、又はスチレン−（メタ）アクリル酸−（メタ）アクリル酸エステル共重合樹脂の少なくともいずれかである、前記（１）記載のインク組成物；（３）前記ウレタン樹脂が、ウレタン結合及び／又はアミド結合と、酸性基と、を有する、前記（１）又は（２）記載のインク組成物；（４）浸透剤として、１，２−アルカンジオール類を含む、前記（１）〜（３）の何れかに記載のインク組成物；（５）浸透剤として、両末端アルカンジオール類を含む、前記（１）〜（３）の何れかに記載のインク組成物；（６）界面活性剤として、アセチレングリコール類、ポリシロキサン類を１種又は２種以上含む、前記（１）〜（５）の何れかに記載のインク組成物；（７）前記ポリシロキサン類は、下記一般式で表されるポリオルガノシロキサンである、前記（６）記載のインク組成物
【化３】
2009197141.tif 000002
（式中、Ｒは水素原子またはメチル基を表し、ａは７〜１３の整数を表し、ｍは２〜７７０の整数を表し、ｎは１〜５の整数を表す。）；
（８）前記ポリシロキサン類は、下記一般式で表されるポリオルガノシロキサンである、前記（６）記載のインク組成物
【化４】
2009197141.tif 000003
（式中、Ｒは水素原子またはメチル基を表し、ａは２〜１１の整数を表し、ｍは２〜５０の整数を表し、ｎは１〜５の整数を表す。）；（９）前記（１）〜（８）の何れかに記載のインク組成物を含むインクカートリッジ；を提供する。
【発明の効果】
【０００９】
本発明によれば、光沢性と高温放置後の変色抑制とを両立したインク組成物、及び当該インク組成物を含むインクカートリッジが提供される。
【発明を実施するための最良の形態】
【００１０】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１１】
〔インク組成物〕
本発明のインク組成物は、Ｃ．Ｉ．ピグメントオレンジ２４２と、水性媒体と、疎水性モノマーと親水性モノマーとの共重合樹脂と、ウレタン樹脂と、を少なくとも含む。
このような構成としたことにより、光沢性と高温放置後の変色抑制とを両立したインク組成物を提供することができる。
【００１２】
本発明のインク組成物は、光沢性に優れるとともに、極性溶媒との混合状態において高温放置した後の変色を抑制することができ、虹光や光沢班の生成を抑制することができる。
【００１３】
前記共重合樹脂は、スチレン−（メタ）アクリル酸共重合樹脂、スチレン−メチルスチレン−（メタ）アクリル酸共重合樹脂、又はスチレン−マレイン酸共重合樹脂、（メタ）アクリル酸−（メタ）アクリル酸エステル共重合樹脂、又はスチレン−（メタ）アクリル酸−（メタ）アクリル酸エステル共重合樹脂の少なくともいずれかであることが好ましい。
前記ウレタン樹脂は、ウレタン結合及び／又はアミド結合と、酸性基と、を有することが好ましい。
【００１４】
前記疎水性モノマーと親水性モノマーとの共重合樹脂（例えば、スチレン−アクリル酸樹脂である）は、顔料を分散させるための分散用樹脂として主に機能する。当該共重合樹脂は、顔料に吸着して分散性を向上させる。上記ウレタン樹脂は、記録画像の光沢性向上や密着性向上や経時安定性向上のための定着用樹脂として主に機能する。
【００１５】
前記疎水性モノマーの具体例としては、たとえばメチルアクリレート、メチルメタクリレート、エチルアクリレート、エチルメタクリレート、n−プロピルアクリレート、n−プロピルメタクリレート、iso−プロピルアクリレート、iso−プロピルメタクリレート、n−ブチルアクリレート、n−ブチルメタクリレート、sec−ブチルアクリレート、sec−ブチルメタクリレート、tert−ブチルアクリレート、tert−ブチルメタクリレート、n−ヘキシルアクリレート、n−ヘキシルメタクリレート、n−オクチルアクリレート、n−オクチルメタクリレート、iso−オクチルアクリレート、iso−オクチルメタクリレート、2−エチルヘキシルアクリレート、2−エチルヘキシルメタクリレート、デシルアクリレート、デシルメタクリレート、ラウリルアクリレート、ラウリルメタクリレート、ステアリルアクリレート、ステアリルメタクリレート、2−ヒドロキシエチルアクリレート、2−ヒドロキシエチルメタクリレート、2−ヒドロキシプロピルアクリレート、2−ヒドロキシプロピルメタクリレート、2−ジメチルアミノエチルアクリレート、2−ジメチルアミノエチルメタクリレート、2−ジエチルアミノエチルアクリレート、2−ジエチルアミノエチルメタクリレート、グリシジルアクリレート、グリシジルメタクリレート、アリルアクリレート、アリルメタクリレート、シクロヘキシルアクリレート、シクロヘキシルメタクリレート、フェニルアクリレート、フエニルメタクリレート、ノニルフェニルアクリレート、ノニルフェニルメタクリレート、ベンジルアクリレート、ベンジルメタクリレート、ジシクロペンテニルアクリレート、ジシクロペンテニルメタクリレート、ボルニルアクリレート、ボルニルメタクリレート、1,3−ブタンジオールジアクリレート、1,3−ブタンジオールジメタクリレート、1,4−ブタンジオールジアクリレート、1,4−ブタンジオールジメタクリレート、エチレングリコールジアクリレート、エチレングリコールジメタクリレート、ジエチレングリコールジアクリレート、ジエチレングリコールジメタクリレート、トリエチレングリコールジアクリレート、トリエチレングリコールジメタクリレート、テトラエチレングリコールジアクリレート、テトラエチレングリコールジメタクリレート、ポリエチレングリコールジアクリレート、ポリエチレングリコールジメタクリレート、ネオペンチルグリコールジアクリレート、1,6−ヘキサンジオールジアクリレート、1,6−ヘキサンジオールジメタクリレート、ジプロピレングリコールジアクリレート、ジプロピレングリコールジメタクリレート、トリメチロールプロパントリアクリレート、トリメチロールプロパントリメタクリレート、グリセロールアクリレート、グリセロールメタクリレート、スチレン、メチルスチレン、ビニルトルエンなどをあげることができる。これらは、単独でまたは2種以上を混合して用いてもよい。
【００１６】
前記親水性モノマーの具体例としては、たとえばアクリル酸、メタクリル酸、マレイン酸、イタコン酸などをあげることができる。
【００１７】
前記疎水性モノマーと親水性モノマーとの共重合樹脂（以下、単に「共重合樹脂」ともいう）は、カラー画像の光沢性、ブロンズ防止、及びインク組成物の保存安定性を両立するとともに一層光沢性に優れたカラー画像を形成できる観点からは、スチレン−（メタ）アクリル酸共重合樹脂、スチレン−メチルスチレン−（メタ）アクリル酸共重合樹脂、又はスチレン−マレイン酸共重合樹脂、（メタ）アクリル酸−（メタ）アクリル酸エステル共重合樹脂、又はスチレン−（メタ）アクリル酸−（メタ）アクリル酸エステル共重合樹脂の少なくともいずれかであることが好ましい。
【００１８】
前記共重合樹脂は、スチレンと、アクリル酸又はアクリル酸のエステルと、を反応して得られる重合体を含む樹脂（スチレン−アクリル酸樹脂）であってもよい。あるいは、前記共重合樹脂は、アクリル酸系水溶性樹脂であってもよい。またはこれらのナトリウム、カリウム、アンモニウム等の塩であってもよい。
【００１９】
上記ウレタン樹脂は、カラー画像の光沢性、ブロンズ防止、及びインク組成物の保存安定性を両立するとともに一層光沢性に優れたカラー画像を形成できる観点からは、ウレタン結合及び／又はアミド結合と、酸性基と、を有する樹脂であることが好ましい。
ウレタン樹脂とは、ジイソシアネート化合物と、ジオール化合物と、を反応して得られる重合体を含む樹脂である。
【００２０】
ジイソシアネート化合物としては、例えば、ヘキサメチレンジイソシアネート、２，２，４−トリメチルヘキサメチレンジイソシアネート等の芳香脂肪族ジイソシアネート化合物、トルイレンジイソシアネート、フェニルメタンジイソシアネート等の芳香族ジイソシアネート化合物、これらの変性物が挙げられる。
【００２１】
ジオール化合物としては、例えば、ポリエチレングリコール、ポリプロピレングリコール等のポリエーテル系、ポリエチレンアジベート、ポリブチレンアジベート等のポリエステル系、ポリカーボネート系が挙げられる。
【００２２】
前記ウレタン樹脂は、カルボキシル基を有することが好ましい。
【００２３】
前記共重合樹脂及び前記ウレタン樹脂の重量比（前者／後者）は、１／２〜２／１が好ましいが、カラー画像の光沢性、ブロンズ防止、及びインク組成物の保存安定性を両立するとともに一層光沢性に優れたカラー画像を形成できる観点からは、１／１．５〜１．５／１であることが一層好ましい。
尚、本明細書において、樹脂の重量は、全て固形分換算量を示す。
【００２４】
前記共重合樹脂の含有量は、カラー画像の光沢性、ブロンズ防止、及びインク組成物の保存安定性を両立するとともに一層光沢性に優れたカラー画像を形成できる観点からは、前記顔料１００重量部に対して、好ましくは１０〜５０重量部であり、一層好ましくは１０〜３５重量部である。
【００２５】
前記ウレタン樹脂の含有量は、カラー画像の光沢性、ブロンズ防止、及びインク組成物の保存安定性を両立するとともに一層光沢性に優れたカラー画像を形成できる観点からは、前記顔料１００重量部に対して、好ましくは１０〜４０重量部であり、一層好ましくは１０〜３５重量部である。
【００２６】
前記共重合樹脂及び前記ウレタン樹脂の合計量は、前記顔料１００重量部に対して、９０重量部以下（さらに好ましくは７０重量部以下）となるように用いられることが、カラー画像の光沢性、ブロンズ防止、及びインク組成物の保存安定性を両立するとともに光沢性に一層優れたカラー画像を形成できる点で好ましい。
【００２７】
前記共重合樹脂の酸価は、カラー画像の光沢性、ブロンズ防止、及びインク組成物の保存安定性を両立するとともに一層光沢性に優れたカラー画像を形成できる観点からは、好ましくは５０〜３２０であり、一層好ましくは１００〜２５０である。
前記ウレタン樹脂の酸価は、カラー画像の光沢性、ブロンズ防止、及びインク組成物の保存安定性を両立するとともに一層光沢性に優れたカラー画像を形成できる観点からは、好ましくは１０〜３００であり、一層好ましくは２０〜１００である。
なお、酸価は、樹脂１ｇを中和させるのに必要なＫＯＨのｍｇ量である。
【００２８】
前記共重合樹脂の重量平均分子量（Ｍｗ）は、カラー画像の光沢性、ブロンズ防止、及びインク組成物の保存安定性を両立するとともに一層光沢性に優れたカラー画像を形成できる観点からは、好ましくは２，０００〜３万であり、より好ましくは２，０００〜２万である。
前記ウレタン樹脂の架橋前の重量平均分子量（Ｍｗ）は、カラー画像の光沢性、ブロンズ防止、及びインク組成物の保存安定性を両立するとともに一層光沢性に優れたカラー画像を形成できる観点からは、好ましくは１００〜２０万であり、より好ましくは１０００〜５万である。Ｍｗは、例えば、ＧＰＣ（ゲルパーミエーションクロマトグラフィー）で測定する。
【００２９】
前記共重合樹脂のガラス転移温度（Ｔｇ；ＪＩＳ  Ｋ６９００に従い測定）は、カラー画像の光沢性、ブロンズ防止、及びインク組成物の保存安定性を両立するとともに一層光沢性に優れたカラー画像を形成できる観点からは、好ましくは３０℃以上であり、一層好ましくは５０〜１３０℃である。
前記ウレタン樹脂のガラス転移温度（Ｔｇ；ＪＩＳ  Ｋ６９００に従い測定）は、カラー画像の光沢性、ブロンズ防止、及びインク組成物の保存安定性を両立するとともに一層光沢性に優れたカラー画像を形成できる観点からは、好ましくは−５０〜２００℃であり、一層好ましくは−５０〜１００℃である。
【００３０】
前記共重合樹脂は、本実施形態Ａの顔料分散液中において顔料に吸着している場合と、遊離している場合と、があり、カラー画像の光沢性、ブロンズ防止、及びインク組成物の保存安定性を両立するとともに一層光沢性に優れたカラー画像を形成できる観点からは、前記共重合樹脂の最大粒径は０．３μｍ以下であることが好ましく、平均粒径は０．２μｍ以下（さらに好ましくは０．１μｍ以下）であることが一層好ましい。
前記ウレタン樹脂は、本実施形態Ａの顔料分散液中において微粒子状に分散している場合と、顔料に吸着している場合と、があり、カラー画像の光沢性、ブロンズ防止、及びインク組成物の保存安定性を両立するとともに一層光沢性に優れたカラー画像を形成できる観点からは、ウレタン樹脂の最大粒径は０．３μｍ以下であることが好ましく、平均粒径は０．２μｍ以下（さらに好ましくは０．１μｍ以下）であることが一層好ましい。
なお、平均粒径とは、顔料が実際に分散液中で形成している粒子としての分散径（るい積５０％径）の平均値であり、例えば、マイクロトラックＵＰＡ（Microtrac  Inc.社）を使用して測定することができる。
【００３１】
また、本発明に係るインクは、湿潤剤として、多価アルコール類、糖類、エチレンオキサイド鎖を有する多価アルコール類を１種又は２種以上含むことが好ましい。
湿潤剤を加えることによって、インクジェット記録用に用いた場合に、インクの乾燥を防いでインクジェットプリンタのヘッドでの目詰まりが抑制される。
湿潤剤としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；糖アルコール等の糖類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等のエチレンオキサイド鎖を有する多価アルコール類；等が挙げられ、これらの１種又は２種以上が用いられる。
【００３２】
また、本発明に係るインク組成物は、浸透剤として、ピロリドン類、アルカンジオール類、グリコールエーテル類を１種又は２種以上含むことが好ましい。
浸透剤を加えることによって、記録媒体への濡れ性を高めてインクの浸透性を高めることができる。
浸透剤としては、例えば、２−ピロリドン、Ｎ−メチル−２−ピロリドン等のピロリドン類；１，２−ペンタンジオール、１，２−ヘキサンジオール等のアルカンジオール等；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等のグリコールエーテル類；が挙げられ、これらの１種又は２種以上含むことが好ましい。
特に、浸透剤として、１，２−アルカンジオール類や両末端アルカンジオール類を含むことが好ましい。
【００３３】
また、本発明に係るインク組成物は、界面活性剤として、アセチレングリコール類、ポリシロキサン類を１種又は２種以上含むことが好ましい。
界面活性剤を加えることによって、記録媒体への濡れ性を高めてインクの浸透性を高めることができる。
【００３４】
界面活性剤として用いることができるポリシロキサン類としては、下記一般式で表されるポリオルガノシロキサンが好ましい。
【化５】
2009197141.tif 000004
（式中、Ｒは水素原子またはメチル基を表し、ａは７〜１３の整数を表し、ｍは２〜７７０の整数を表し、ｎは１〜５の整数を表す。）
このような好適な構成とすることにより、光沢感が一層向上した記録物を得ることができる。
【００３５】
また、ポリシロキサン類としては、下記一般式で表されるポリオルガノシロキサンも好適である。
【化６】
2009197141.tif 000005
（式中、Ｒは水素原子またはメチル基を表し、ａは２〜１１の整数を表し、ｍは２〜５０の整数を表し、ｎは１〜５の整数を表す。）
このような好適な構成とすることにより、印刷本紙に記録した際の凝集むらを抑制することができる。
【００３６】
本発明のインク組成物がポリオルガノシロキサンを含む場合、一種の上記ポリオルガノシロキサンを含んでもよいし、又は二種以上の上記ポリオルガノシロキサンを含んでもよい。
【００３７】
また、本発明に係るインク組成物は、インクの乾燥時間を短縮する観点から、低沸点有機溶媒を含んでもよい。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００３８】
本発明に係るインク組成物は、前述した顔料、分散剤、湿潤剤、低沸点有機溶媒、浸透剤、界面活性剤等の成分を含有し、バランスとして水を含有することが好ましい。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００３９】
本発明に係るインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００４０】
本発明に係るインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【００４１】
〔インクカートリッジ〕
本発明のインクカートリッジは、上記のインク組成物を含むものである。
本発明に係るインクカートリッジによれば、光沢性と高温放置後の変色抑止とを両立することができる。
【実施例】
【００４２】
以下、本発明を実施例によりさらに詳細に説明するが、本発明はこれらの実施例に限定されるものではない。当業者は、以下に示す実施例のみならず様々な変更を加えて実施することが可能であり、かかる変更も本特許請求の範囲に包含される。
【００４３】
以下の組成を有するインク組成物を調整した。
＜実施例１＞
Ｃ．Ｉ．ピグメントオレンジ２４２                ３．０重量％
スチレン−メチルスチレン−アクリル酸共重合体
（酸価160、重量平均分子量8000、ガラス転移温度75度）
０．６重量％
ポリエーテル系ポリウレタン樹脂（固形分20％）
（酸価50、トリエチルアミン中和）
０．６重量％
グリセリン                                      １２．０重量％
１，２−ヘキサンジオール                        １０．０重量％
トリエタノールアミン                            ０．９重量％
ＫＦ−３５３Ａ（信越化学工業株式会社製）        ０．３重量％
超純水                                                残分
計  １００．０重量％
【００４４】
＜比較例１＞
Ｃ．Ｉ．ピグメントオレンジ２４２                ３．０重量％
スチレン−メチルスチレン−アクリル酸共重合体
（酸価160、重量平均分子量8000、ガラス転移温度75度）
１．２重量％
グリセリン                                      １２．０重量％
１，２−ヘキサンジオール                        １０．０重量％
トリエタノールアミン                            ０．９重量％
ＫＦ−３５３Ａ（信越化学工業株式会社製）        ０．３重量％
超純水                                                残分
計  １００．０重量％
【００４５】
上記のようにして調整した各インク組成物について、以下のように評価を行った。
〔発色性の評価〕
ＰＸ−Ｇ９３０（プリンタ）に、各インク組成物を充填し、Ｄｕｔｙ８０％の単色パッチを１４４０＊７２０ｄｐｉでＰＧＰＰ（エプソン写真用紙）に印刷した。なお、Ｄｕｔｙ８０のインク付着量は約１１ｍｇ／ｉｎｃｈ平米（ｍ2）であった。オレンジ色の再現性は、色相角４５度の彩度が大きいほど優れる。
Ａ：色相角４５度の彩度が８０以上
Ｂ：色相角４５度の彩度が７０以上８０未満
Ｃ：色相角４５度の彩度が６０以上７０未満
【００４６】
〔色安定性の評価〕
ＰＸ−Ｇ９３０に、各インク組成物を充填し、Ｄｕｔｙ５、１０、２０、３０、４０、５０、６０、７０、８０、９０、１００％の単色パッチを１４４０＊７２０ｄｐｉでＰＧＰＰに印刷した。なお、Ｄｕｔｙ８０％のインク付着量は約１１ｍｇ／ｉｎｃｈ平米（ｍ2）であった。この印刷物をインク貯蔵前印刷物とした。
その後、各インク組成物を空気が接触しない状態で、７０℃環境下で１週間放置した。
この放置後の各インク組成物をＰＸ−Ｇ９３０に充填し、Ｄｕｔｙ５、１０、２０、３０、４０、５０、６０、７０、８０、９０、１００％の単色パッチを１４４０＊７２０ｄｐｉでＰＧＰＰに印刷した。なお、Ｄｕｔｙ８０％のインク付着量は約１１ｍｇ／ｉｎｃｈ平米（ｍ2）であった。この印刷物をインク貯蔵後印刷物とした。
貯蔵前印刷物と貯蔵後印刷物をグレタグマクベス社製のＳＰＭ５０でＤ５０光源、視野角２度、フィルターなしで、ＣＩＥで規定するＬ*値、ａ*値、ｂ*値を測定した。
各水溶液のＬ*値、ａ*値、ｂ*値の測定は、日立製作所社製のＵ３３００を用いて行った。
【００４７】
測定後、各ＤｕｔｙのΔＥを算出した。各インク組成物の各ＤｕｔｙのΔＥにおける、最大値が小さいほど、色安定性に優れる。
Ａ：ΔＥが３未満
Ｂ：ΔＥが５未満
Ｃ：ΔＥが５以上
【００４８】
〔光沢性の評価〕
各インク組成物をＰＸ−Ｇ９３０に充填し、Ｄｕｔｙ８０％の単色パッチを１４４０＊７２０ｄｐｉでＰＧＰＰに印刷した。なお、Ｄｕｔｙ８０％のインク付着量は約１１ｍｇ／ｉｎｃｈ平米（ｍ2）であった。
村上色彩技術研究所社製「GP-200」を用い、１２V５０W、入射光束絞りФ１ｍｍ、反射光束絞りФ１．５ｍｍ、ND１０フィルター、入射角度45度、煽り角度0度、感度５００で、標準鏡面板を８５になるように電圧を調整した。その後、上記印刷物を測定した。
Ａ：最高光沢度が４５以上
Ｂ：最高光沢度が３５以上４５未満
Ｃ：最高光沢度が３５未満
【００４９】
〔耐光性の評価〕
ＰＸ−Ｇ９３０に、各インク組成物を充填し、２５６階調の２５５種類の単色パッチを１４４０＊７２０ｄｐｉでＰＧＰＰに印刷した。なお、２５６階調の薄い方から２０４番目のパッチのインク付着量は約１１ｍｇ／ｉｎｃｈ平米（ｍ2）であった。
その後、この印刷物の前面に、空気層が１．０ｍｍあるように２．０ｍｍのソーダガラスを配置し、７万ｌｕｘ／ｈの照度で光を２千時間当てた。この印刷物をインク耐光後印刷物とした。耐光前印刷物の測定の結果から、マゼンタとイエローのＯｐｔｉｃａｌ  Ｄｅｎｓｉｔｙ（ＯＤ）の平均値が１．０のパッチ番号を認識した。このパッチ番号と同じパッチ番号の耐光後印刷物のマゼンタとイエローのＯＤの平均値を抽出した。
退色保持値＝（耐光後印刷物のマゼンタとイエローのＯＤの平均値）／（耐光前印刷物のマゼンタとイエローのＯＤの平均値）
上記式の退色保持値が大きいほど、耐光性に優れる。
Ａ：退色保持値が７０以上
Ｂ：退色保持値が６０以上７０未満
Ｃ：退色保持値が５０以上６０未満
その結果を表１に示す。
【００５０】
【表１】
2009197141.tif 000006
【００５１】
表１に示すように、実施例１のインク組成物は、色安定性及び光沢度に優れていることが判った。